(57)【特許請求の範囲】
【請求項１】
最外層および最内層、ならびに最外層と最内層との間に位置する少なくとも１層のバリア層を含む多層ボトルであって、該最外層および最内層が、テレフタル酸を８０モル％以上含むジカルボン酸成分およびエチレングリコールを８０モル％以上含むジオール成分を重合して得られる熱可塑性ポリエステル樹脂（ポリエステル（Ａ））により主として構成され、かつ、バリア層がメタキシリレンジアミンを７０モル％以上含むジアミン成分と、炭素数４〜２０のα，ω−直鎖脂肪族ジカルボン酸を７０モル％以上含むジカルボン酸成分とを重縮合して得られるポリアミド（Ｂ）と、スルホン酸金属塩基を有する共重合成分を含有するポリエステル（Ｃ）の少なくとも二成分からなるブレンド物であることを特徴とする多層ボトル。
【請求項２】
前記ポリエステル（Ｃ）の重量が、バリア層重量に対して４０〜９０％である請求項１に記載の多層ボトル。
【請求項３】
前記ポリアミド（Ｂ）の数平均分子量が１００００〜３００００である請求項１に記載の多層ボトル。
【請求項４】
前記スルホン酸金属塩基を有する共重合成分が、５−ナトリウムスルホイソフタル酸である請求項１に記載の多層ボトル。
【請求項５】
前記ポリエステル（Ｃ）が、０．１〜１モル％の５−ナトリウムスルホイソフタル酸を含むものである請求項１に記載の多層ボトル
【請求項６】
ポリアミド（Ｂ）とポリエステル（Ｃ）の溶融粘度比が、０．４〜１である請求項１に記載の多層ボトル
【請求項７】
前記バリア層が、ポリアミド（Ｂ）とポリエステル（Ｃ）が多層構造を有するペレットであって、ポリアミド（Ｂ）がコア層、ポリエステル（Ｃ）がスキン層である多層構造ペレットを成形して得られる請求項１に記載の多層ボトル。
【請求項８】
前記バリア層が、ジアミド化合物および／またはジエステル化合物を、バリア層の合計量１００重量部に対して０．００５〜１．０重量部含有する請求項１に記載の多層ボトル。
【請求項９】
ポリエステル（Ａ）層／バリア層／ポリエステル（Ａ）層の３層構造を有する請求項１に記載の多層ボトル。
【請求項１０】
ポリエステル（Ａ）層／バリア層／ポリエステル（Ａ）層／バリア層／ポリエステル（Ａ）層の５層構造を有する請求項１に記載の多層ボトル。
【請求項１１】
多層ボトル総重量に対する前記バリア層の重量が１〜２０重量％である請求項１に記載の多層ボトル。 
【発明の詳細な説明】
【技術分野】
【０００１】
本発明はガスバリア性にすぐれる多層ボトルの層間剥離防止に係る発明であり、詳しくは最内層および最外層と中間層との間の層間密着性を改良して、多層ボトルに内容物を充填する時、多層ボトルの輸送時、または落下時に衝撃を受けた際の多層ボトルの層間剥離を防止するとともに、凹凸部、屈曲部の少ない形状にしなくても層間剥離を回避することができ、デザイン自由度が大きい透明性、バリア性の優れた多層ボトルに関するものである。
【背景技術】
【０００２】
現在、ポリエチレンテレフタレート（ＰＥＴ）等のポリエステルを主体とするプラスチック容器（ボトルなど）がお茶、果汁飲料、炭酸飲料等に広く使用されている。また、プラスチック容器の中で、小型プラスチックボトルの占める割合が年々大きくなっている。ボトルは小型化するに従い単位体積当たりの表面積の割合が大きくなるため、ボトルを小型化した場合、内容物の賞味期限は短くなる傾向にある。また、近年、酸素や光の影響を受けやすいビールのプラスチックボトルでの販売やプラスチックボトル入りお茶のホット販売が行なわれ、プラスチック容器の利用範囲が広がる中、プラスチック容器に対するガスバリア性の更なる向上が要求されている。
【０００３】
上記要求に対し、ボトルにガスバリア性を付与する方法として熱可塑性ポリエステル樹脂とガスバリア性樹脂を用いた多層ボトル、ブレンドボトル、熱可塑性ポリエステル樹脂単層ボトルにカーボンコート、蒸着、バリア樹脂の塗布を施したバリアコーティングボトル等が開発されている。
【０００４】
多層ボトルの一例としては、最内層および最外層を形成するＰＥＴ等の熱可塑性ポリエステル樹脂とポリメタキシリレンアジパミド（ポリアミドＭＸＤ６）等の熱可塑性ガスバリア性樹脂とを射出して金型キャビティーを満たすことにより得られる３層または５層構造を有するプリフォーム（パリソン）を２軸延伸ブロー成形したボトルが実用化されている。
【０００５】
更に、容器外からの酸素を遮断しながら容器内の酸素を捕捉する酸素捕捉機能を有する樹脂が開発され、多層ボトルに応用されている。酸素捕捉性ボトルとしては、酸素吸収速度、透明性、強度、成形性等の面で、遷移金属系触媒を混合したポリアミドＭＸＤ６をガスバリア層として使用した多層ボトルが好適である。
【０００６】
上記多層ボトルは、その良好なガスバリア性からビール、お茶、炭酸飲料等の容器に利用されている。多層ボトルがこれら用途に使用されることにより、内容物の品質維持、シェルフライフの改善がなされる一方、異なる樹脂間、例えば、最内層および最外層と中間層の間で層間剥離が起こり、商品価値を損ねてしまう問題がある。
【０００７】
このような問題点を改良する方法として、最内層および最外層を構成する樹脂を最後に金型キャビティー内に射出する際に、ガスバリア層側に一定量逆流させることが可能な逆流調節装置を使用し層間に粗混合樹脂を介在させてプリフォームを作成することによって耐層間剥離性を改善することが開示記載されているが、特殊な装置を使用するという問題点がある（特許文献１参照）。また、延伸ブローにより多層ボトルを成形する際に、一度ブローした一次成形品を加熱収縮させた後に再び高圧でブローするという方法があるが、この方法では成形品の形状不良が起こったり、煩雑な手間がかかり、耐層間剥離性も低下するという問題がある（特許文献２参照）。
【０００８】
一方、ブレンドボトルの一例としては、ＰＥＴ等の熱可塑性ポリエステル樹脂とポリメタキシリレンアジパミド（ポリアミドＭＸＤ６）等の熱可塑性ガスバリア性樹脂とをドライブレンドして射出成形して金型キャビティーを満たすことにより得られる３層または５層構造を有するプリフォーム（パリソン）を２軸延伸ブロー成形したボトルが実用化されている。ブレンドボトルは単層であることから、層間剥離が起こる心配は無いものの、Hazeが高く特有のパール状の外観を有することから、多層ボトルに対して透明性が劣ることが問題となっている。
【０００９】
ＰＥＴおよびポリアミドＭＸＤ６からなブレンドボトルの透明性を改善する方法として、ＰＥＴ、ＭＸＤ６、スルホン酸変性ＰＥＴからなるブレンドボトルが開示されているが、依然としてHazeが高く改善が求められていた（特許文献３参照）。
【先行技術文献】
【特許文献】
【００１０】
【特許文献１】特開２０００−２５４９６３号公報
【特許文献２】特開２００１−２０６３３６号公報
【特許文献３】特開平２−１３５２５９号公報
【発明の概要】
【発明が解決しようとする課題】
【００１１】
本発明の目的は、上記課題を解決し、多層ボトルにおいて、落下や衝撃による剥離が起こりにくく、かつ、剥離防止のために凹凸部、屈曲部の少ない形状にする必要がなく、デザイン自由度が大きく、透明性およびバリア性の優れた多層ボトルを提供することにある。
【課題を解決するための手段】
【００１２】
本発明者らは、多層ボトルの耐層間剥離性について鋭意研究を重ねた結果、バリア層を特定の組成とすることによって、バリア層の衝撃に対するエネルギーの緩和を良好にし、層間の密着性が改善され落下時等の層間剥離を防止でき、さらには透明性の優れたボトルを得られることを見出し本発明に到った。
【００１３】
即ち本発明は、つぎの通りである。
１．最外層および最内層、ならびに最外層と最内層との間に位置する少なくとも１層のバリア層を含む多層ボトルであって、該最外層および最内層が、テレフタル酸を８０モル％以上含むジカルボン酸成分およびエチレングリコールを８０モル％以上含むジオール成分を重合して得られる熱可塑性ポリエステル樹脂（ポリエステル（Ａ））により主として構成され、かつ、バリア層がメタキシリレンジアミンを７０モル％以上含むジアミン成分と、炭素数４〜２０のα，ω−直鎖脂肪族ジカルボン酸を７０モル％以上含むジカルボン酸成分とを重縮合して得られるポリアミド（Ｂ）と、スルホン酸金属塩基を有する共重合成分を含有するポリエステル（Ｃ）の少なくとも二成分からなるブレンド物であることを特徴とする多層ボトル。
２．前記ポリエステル（Ｃ）の重量が、バリア層重量に対して４０〜９０％である第１項に記載の多層ボトル。
３．前記ポリアミド（Ｂ）の数平均分子量が１００００〜３００００である第１項に記載の多層ボトル。
４．前記スルホン酸金属塩基を有する共重合成分が、５−ナトリウムスルホイソフタル酸である第１項に記載の多層ボトル。
５．前記ポリエステル（Ｃ）が、０．１〜１モル％の５−ナトリウムスルホイソフタル酸を含むものである第１項に記載の多層ボトル
６．ポリアミド（Ｂ）とポリエステル（Ｃ）の溶融粘度比が、０．４〜１である第１項に記載の多層ボトル
７．前記バリア層が、ポリアミド（Ｂ）とポリエステル（Ｃ）が多層構造を有するペレットであって、ポリアミド（Ｂ）がコア層、ポリエステル（Ｃ）がスキン層である多層構造ペレットを成形して得られる第１項に記載の多層ボトル。
８．前記バリア層が、ジアミド化合物および／またはジエステル化合物を、バリア層の合計量１００重量部に対して０．００５〜１．０重量部含有する第１項に記載の多層ボトル。
９．ポリエステル（Ａ）層／バリア層／ポリエステル（Ａ）層の３層構造を有する第１項に記載の多層ボトル。
１０．ポリエステル（Ａ）層／バリア層／ポリエステル（Ａ）層／バリア層／ポリエステル（Ａ）層の５層構造を有する第１項に記載の多層ボトル。
１１．多層ボトル総重量に対する前記バリア層の重量が１〜２０重量％である第１項に記載の多層ボトル。
【発明の効果】
【００１４】
本発明によれば、層間剥離が起こりにくいことから容器形状の自由度を高めることができ、かつ、ガスバリア性に優れた透明な多層ボトルを得ることができるため、本発明の工業的意義は大きい。
【発明を実施するための形態】
【００１５】
本発明の多層ボトルの最外層、最内層、および場合によっては中間層を形成することもある熱可塑性ポリエステル樹脂は、８０モル％以上、好ましくは９０モル％以上がテレフタル酸であるジカルボン酸成分と、８０モル％以上、好ましくは９０モル％以上がエチレングリコールであるジオール成分を重合反応させて得られたポリエステル樹脂（以下、“ポリエステル（Ａ）”と略称する）である。
【００１６】
ポリエステル（Ａ）としては、ポリエチレンテレフタレートが好適に使用される。ポリエチレンテレフタレートの持つ透明性、機械的強度、射出成形性、延伸ブロー成形性の全てにおいて優れた特性を発揮することが可能となる。
【００１７】
テレフタル酸以外の他のジカルボン酸成分としては、イソフタル酸、ジフェニルエーテル−４，４−ジカルボン酸、ナフタレン−１，４又は２，６−ジカルボン酸、アジピン酸、セバシン酸、デカン−１，１０−カルボン酸、ヘキサヒドロテレフタル酸を使用することができる。またエチレングリコール以外の他のジオール成分としてはプロピレングリコール、１，４−ブタンジオール、ネオペンチルグリコール、ジエチレングリコール、シクロヘキサンジメタノール、２，２−ビス（４−ヒドロキシフェニル）プロパン、２，２−ビス（４−ヒドロキシエトキシフェニル）プロパン等を使用することが出来る。更に、ポリエステル樹脂Ａの原料モノマーとして、ｐ−オキシ安息香酸等のオキシ酸を使用することもできる。
【００１８】
ポリエステル（Ａ）の固有粘度は、０．５５〜１．３０、好ましくは０．６５〜１．２０である。固有粘度が上記０．５５以上であると多層プリフォームを透明な非晶状態で得ることが可能であり、また得られる多層ボトルの機械的強度も満足するものとなる。また固有粘度が１．３０以下の場合、成形時に流動性を損なうことなく、ボトル成形が容易である。
【００１９】
前記最外層あるいは最内層は、主としてポリエステル（Ａ）により構成されるが、本発明の特徴を損なわない範囲でポリエステル（Ａ）に他の熱可塑性樹脂や各種添加剤を配合して使用することができる。その際、最外層あるいは最内層の９０重量％以上がポリエステル（Ａ）であることが好ましい。前記熱可塑性樹脂としては、ポリエチレン−２，６−ナフタレンジカルボキシレート等の熱可塑性ポリエステル樹脂、ポリオレフィン系樹脂、ポリカーボネート、ポリアクリロニトリル、ポリ塩化ビニル、ポリスチレン等が例示できる。また、前記添加剤としては、紫外線吸収剤、酸素吸収剤、着色剤、プリフォームの加熱を促進し成形時のサイクルタイムを短くするための赤外吸収剤（リヒートアディティブ）などが例示できる。
【００２０】
本発明の多層ボトルのバリア層は、メタキシリレンジアミンを７０モル％以上含むジアミン成分と炭素数４〜２０のα，ω−直鎖脂肪族ジカルボン酸を７０モル％以上含むジカルボン酸成分とを重縮合して得られるポリアミド（Ｂ）と、スルホン酸金属塩基を有する共重合成分を含有するポリエステル（Ｃ）の少なくとも二成分からなるブレンド物からなることが好ましい。ポリアミド（Ｂ）ポリエステル（Ｃ）をブレンドすることによって、バリア層の柔軟性、層間の密着性が改善され、耐層間剥離性能が良好になる。また、バリア層の透明性が良好となる。
【００２１】
本発明で使用するポリアミド（Ｂ）は、メタキシリレンジアミンを主成分とするジアミン成分と、炭素数４〜２０のα，ω−直鎖脂肪族ジカルボン酸を主成分とするジカルボン酸成分とを重縮合することにより得られるポリアミドである。該ポリアミドは、バリア性能が高く、また、ポリエステル（Ａ）（主にポリエチレンテレフタレート）およびポリエステル（Ｃ）との共射出成形性、共延伸ブロー成形性において優れた特性を発揮する。
【００２２】
ポリアミド（Ｂ）におけるジアミン成分は、メタキシリレンジアミンを７０モル％以上、好ましくは７５モル％以上、さらに好ましくは８０モル％以上、特に好ましくは９０モル％以上含むものである。ジアミン成分中のメタキシリレンジアミン量が７０モル％より少ないと、ポリアミド（Ｂ）のガスバリア性が低下するため好ましくない。本発明においてメタキシリレンジアミン以外に使用できるジアミン成分としては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン、１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環族ジアミン、ビス（４−アミノフェニル）エーテル、パラフェニレンジアミン、パラキシリレンジアミン、ビス（アミノメチル）ナフタレン等の芳香環を有するジアミン類等を例示することができるが、これらに限定されるものではない。
【００２３】
ポリアミド（Ｂ）におけるジカルボン酸成分は、炭素数４〜２０のα，ω−直鎖脂肪族ジカルボン酸を７０モル％以上、好ましくは７５モル％以上、さらに好ましくは８０モル％以上、特に好ましくは９０モル％以上含むものである。上記の範囲であると、バリア性・成形性に優れたポリアミドとなる。本発明で使用する炭素数４〜２０のα，ω−直鎖脂肪族ジカルボン酸としては、例えばコハク酸、グルタル酸、ピメリン酸、スベリン酸、アゼライン酸、アジピン酸、セバシン酸、ウンデカン二酸、ドデカン二酸等の脂肪族ジカルボン酸が例示できるが、これら中でもアジピン酸、セバシン酸が好ましい。
【００２４】
また本発明では上記α，ω−直鎖脂肪族ジカルボン酸以外のジカルボン酸として、テレフタル酸、イソフタル酸、２，６−ナフタレンジカルボン酸等に例示される芳香族ジカルボン酸類を、３０モル％を上限に添加することもできる。さらに、ポリアミドの重縮合時に分子量調節剤として少量のモノアミン、モノカルボン酸を加えてもよい。
【００２５】
ポリアミド（Ｂ）は、溶融重縮合法により製造できる。例えば、メタキシリレンジアミンとアジピン酸からなるナイロン塩を水の存在下に、加圧状態で昇温し、加えた水および縮合水を除きながら溶融状態で重合させる方法により製造される。また、メタキシリレンジアミンを溶融状態のアジピン酸に直接加えて、常圧下で重縮合する方法によっても製造される。この場合、反応系を均一な液状状態で保つために、メタキシリレンジアミンをアジピン酸に連続的に加え、その間、反応温度が生成するオリゴアミドおよびポリアミドの融点よりも下回らないように反応系を昇温しつつ、重縮合が進められる。
【００２６】
また、ポリアミド（Ｂ）は、溶融重合法により製造された後に、固相重合を行うことによって重縮合を行っても良い。ポリアミドの製造方法は特に限定されるものではなく、従来公知の方法、重合条件により製造される。
【００２７】
ポリアミド（Ｂ）の数平均分子量は、８０００〜３００００が好ましく、より好ましくは、９０００〜２００００であり、さらに好ましくは９５００〜１８０００である。この範囲であると、多層ボトルへの成形が良好であり、得られた多層ボトルは耐層間剥離性に優れたものとなる。また驚くべきことに、ポリアミド（Ｂ）とポリエステル（Ｃ）からなるバリア層の透明性が良好となる。
【００２８】
ポリアミド（Ｂ）の反応モル比は、０．９７〜０．９９５が好ましく、より好ましくは、０．９７４〜０．９９１であり、さらに好ましくは０．９７６〜０．９８９である。この範囲であると、驚くべきことにポリアミド（Ｂ）とポリエステル（Ｃ）からなるバリア層の透明性が良好となることを見出した。
【００２９】
ここで、反応モル比（ｒ）は次式で求められる。
ｒ＝（１−ｃＮ−ｂ（Ｃ−Ｎ））／（１−ｃＣ＋ａ（Ｃ−Ｎ））
式中、ａ：Ｍ１／２
ｂ：Ｍ２／２
ｃ：１８．０１５  （水の分子量）
Ｍ１：ジアミンの分子量（ｇ／ｍｏｌ）
Ｍ２：ジカルボン酸の分子量（ｇ／ｍｏｌ）
Ｎ：末端アミノ基濃度（当量／ｇ）
Ｃ：末端カルボキシル基濃度（当量／ｇ）
【００３０】
なお、ジアミン、ジカルボン酸成分として分子量の異なるモノマーからポリアミドを合成する際は、Ｍ１およびＭ２は原料として配合するモノマーの配合比（モル比）に応じて計算されることは言うまでも無い。なお、合成釜内が完全な閉鎖系であれば、仕込んだモノマーのモル比と反応モル比とは一致するが、実際の合成装置は完全な閉鎖系とはなりえないことから、仕込みのモル比と反応モル比が一致するとは限らない。仕込んだモノマーが完全に反応するとも限らないことから、仕込みのモル比と反応モル比が一致するとは限らない。したがって、反応モル比とは出来上がったポリアミドの末端基濃度から求められる実際に反応したモノマーのモル比を意味する。
【００３１】
ポリアミド（Ｂ）には、溶融成形時の加工安定性を高めるため、あるいはポリアミド（Ｂ）の着色を防止するためにリン化合物を添加することができる。リン化合物としてはアルカリ金属又はアルカリ土類金属を含むリン化合物が好適に使用され、例えば、ナトリウム、マグネシウム、カルシウム等のアルカリ金属又はアルカリ土類金属のリン酸塩、次亜リン酸塩、亜リン酸塩が挙げられるが、特にアルカリ金属又はアルカリ土類金属の次亜リン酸塩を使用したものがポリアミドの着色防止効果に特に優れるため好ましく用いられる。リン化合物の濃度はリン原子として１〜５００ｐｐｍ、好ましくは３５０ｐｐｍ以下、更に好ましくは２００ｐｐｍ以下である。リン原子濃度が５００ｐｐｍを超えても着色防止効果に変化はなく、むしろこれを利用して得られるフィルムのヘーズが上昇するため好ましくない。
【００３２】
スルホン酸金属塩基を有する共重合成分を含有するポリエステル（Ｃ）の、スルホン酸金属塩基を有する共重合成分とは、具体的には５−ナトリウムスルホイソフタル酸、ジメチル５−ナトリウムスルホイソフタレート、ビス(２−ヒドロキシエチル)５−ナトリウムスルホイソフタレート、ビス（４−ヒドロキシブチル）５−ナトリウムスルホイソフタレートなどが例示できるが、この中でも５−ナトリウムスルホイソフタル酸が最も好ましい。ポリエステル（Ｃ）がこのような成分を含むことによって、ポリアミド（Ｂ）とブレンドしたと際の透明性が良好となる。
【００３３】
スルホン酸金属塩基を有する共重合成分の量は、ポリエステル（Ｃ）に対して、０．１〜１モル％が好ましく、特に好ましくは０．２〜０．７モル％、特に好ましくは０．３〜０．４５モル％である。この範囲であると、ポリエステル（Ｃ）とポリアミド（Ｂ）とをブレンドした際の透明性が良好となる。また、バリア層の強度が良好となり、耐デラミ性が優れた多層ボトルとすることができる。
【００３４】
ポリアミド（Ｂ）とポリエステル（Ｃ）の混合割合は、バリア層重量に対して４０〜９０％であることが好ましく、より好ましくは、４５〜７０％、さらに好ましくは５０〜６０％である。この範囲であると透明性、バリア性が良好で、耐デラミ性の優れた多層ボトルとすることができる。
【００３５】
ポリアミド（Ｂ）とポリエステル（Ｃ）の溶融粘度比すなわち、ポリアミド（Ｂ）の溶融粘度／ポリエステル（Ｃ）の溶融粘度は、０．４〜１が好ましく、０．５〜０．９が好ましく、０．６〜０．８がさらに好ましい。この範囲であると多層ボトルの耐デラミ性が良好となる。なお、ここで溶融粘度とは、２７０℃、せん断速度１２２/secで１mmφ×１０mmのキャピラリーを用いて測定した見掛けの溶融粘度である。
【００３６】
ポリアミド（Ｂ）とポリエステル（Ｃ）をバリア層とする多層ボトルを作成する際には、ポリアミド（Ｂ）とポリエステル（Ｃ）をドライブレンドして成形機に供給する方法、あらかじめ２軸押出機または単軸押出機等の押出機を用いて溶融混練して得たペレットを成形機に供給する方法、または、ポリアミド（Ｂ）がコア層、ポリエステル（Ｃ）がスキン層である多層構造ペレットを予め成形し、多層ペレットを成形機に供給する方法等が例示できるが、この中でも多層構造を有するペレットを用いる方法が最も好ましい。多層構造を有するペレットを用いることによって、さらにHazeが低下し、パール状の光沢が少ない多層ボトルとすることができる。
【００３７】
ポリアミド（Ｂ）とポリエステル（Ｃ）のブレンド方法に特に制限は無く、ボトルのプリフォーム作成時にドライブレンドして供給してもよく、プリフォーム作成に先立ち単軸押出機や、二軸押出機などによってメルトブレンドしても良く、メルトブレンドによってマスターバッチを作って使用しても良い。
【００３８】
また、前記バリア層には、目的を損なわない範囲で、ポリアミド（Ｂ）や熱可塑性樹脂（Ｃ）以外の樹脂（Ｄ）、例えば、ナイロン６、ナイロン６６、ナイロン６，６６、ナイロン６Ｉ／６Ｔ、ポリエステル、オレフィン、フェノキシ樹脂等の樹脂を一種もしくは複数ブレンドできる。また、ガラス繊維、炭素繊維などの無機充填剤；ガラスフレーク、タルク、カオリン、マイカ、モンモリロナイト、有機化クレイなどの板状無機充填剤、各種エラストマー類などの耐衝撃性改質材、結晶核剤；脂肪酸アミド系、脂肪酸金属塩系、脂肪酸アマイド系化合物等の滑剤；銅化合物、有機もしくは無機ハロゲン系化合物、ヒンダードフェノール系、ヒンダードアミン系、ヒドラジン系、硫黄系化合物、リン系化合物等の酸化防止剤；熱安定剤、着色防止剤、ベンゾトリアゾール系等の紫外線吸収剤、離型剤、可塑剤、着色剤、難燃剤などの添加剤、酸素捕捉能を付与する化合物であるコバルト金属を含む化合物やポリアミドのゲル化防止を目的としたアルカリ化合物等の添加剤を添加することができる。
【００３９】
本発明の多層ボトルでは、プリフォームとボトルの形状によっては低延伸倍率（１〜２．５倍）の部分が生じることがある。低延伸倍率部のバリア層が吸水すると白化することがある。必要に応じてバリア層に白化防止剤を添加することにより白化が抑制され透明性の良好な多層ボトルが得られる。
【００４０】
上記白化防止剤は、炭素数１８〜５０、好ましくは１８〜３４の脂肪酸金属塩である。炭素数が１８以上で白化防止が期待できる。また、炭素数が５０以下であるとバリア層中への均一分散が良好となる。脂肪酸は側鎖や二重結合があってもよいが、ステアリン酸（Ｃ１８）、エイコサン酸（Ｃ２０）、ベヘン酸（Ｃ２２）、モンタン酸（Ｃ２８）、トリアコンタン酸（Ｃ３０）などの直鎖飽和脂肪酸が好ましい。脂肪酸と塩を形成する金属に特に制限はないが、ナトリウム、カリウム、リチウム、カルシウム、バリウム、マグネシウム、ストロンチウム、アルミニウム、亜鉛等が例示され、ナトリウム、カリウム、リチウム、カルシウム、アルミニウム、および亜鉛が特に好ましい。
【００４１】
脂肪酸金属塩は、１種類でもよいし、２種以上を併用してもよい。本発明では、脂肪酸金属塩の粒径に特に制限はないが、粒径が小さい方がバリア層中に均一に分散することが容易になるため、粒径は０．２ｍｍ以下が好ましい。
【００４２】
脂肪酸金属塩の添加量は、バリア層の合計量１００重量部に対して好ましくは０．００５〜１．０重量部、より好ましくは０．０５〜０．５重量部、特に好ましくは０．１２〜０．５重量部である。合計量１００重量部に対して０．００５重量部以上添加することにより白化防止効果が期待できる。また、添加量が合計量１００重量部に対して１．０重量部以下であると得られる多層ボトルの曇価を低く保つことが可能となる。
【００４３】
上記脂肪酸金属塩の代わりに、下記のジアミド化合物およびジエステル化合物から選ばれた化合物を白化防止剤として添加してもよい。１種または２種以上のジアミド化合物を添加してもよいし、１種または２種以上のジエステル化合物を添加してもよいし、１種または２種以上のジアミド化合物と１種または２種以上のジエステル化合物を併用してもよい。
【００４４】
ジアミド化合物は、炭素数８〜３０の脂肪酸と炭素数２〜１０のジアミンから得られる。脂肪酸の炭素数が８以上、ジアミンの炭素数が２以上であると白化防止効果が期待できる。また、脂肪酸の炭素数が３０以下、ジアミンの炭素数が１０以下であると均一分散が良好となる。脂肪酸は側鎖や二重結合があってもよいが、直鎖飽和脂肪酸が好ましい。
【００４５】
ジアミド化合物の脂肪酸成分として、ステアリン酸（Ｃ１８）、エイコサン酸（Ｃ２０）、ベヘン酸（Ｃ２２）、モンタン酸（Ｃ２８）、トリアコンタン酸（Ｃ３０）が例示できる。ジアミド化合物のジアミン成分として、エチレンジアミン、ブチレンジアミン、ヘキサンジアミン、キシリレンジアミン、ビス（アミノメチル）シクロヘキサン等が例示できる。これらを組み合わせて得られるジアミド化合物が本発明に用いられる。炭素数８〜３０の脂肪酸と主としてエチレンジアミンから成るジアミンから得られるジアミド化合物、または主としてモンタン酸からなる脂肪酸と炭素数２〜１０のジアミンから得られるジアミド化合物が好ましい。
【００４６】
ジエステル化合物は、炭素数８〜３０の脂肪酸と炭素数２〜１０のジオールから得られる。脂肪酸の炭素数が８以上、ジオールの炭素数が２以上であると白化防止効果が期待できる。また、脂肪酸の炭素数が３０以下、ジオールの炭素数が１０以下であると混合樹脂Ｂ中への均一分散が良好となる。脂肪酸は側鎖や二重結合があってもよいが、直鎖飽和脂肪酸が好ましい。
【００４７】
ジエステル化合物の脂肪酸成分として、ステアリン酸（Ｃ１８）、エイコ酸（Ｃ２０）、ベヘン酸（Ｃ２２）、モンタン酸（Ｃ２８）、トリアコンタン酸（Ｃ３０）等が例示できる。ジエステル化合物のジオール成分として、エチレングリコール、プロパンジオール、ブタンジオール、ヘキサンジオール、キシリレングリコール、シクロヘキサンジメタノール等が例示できる。これらを組み合わせて得られるジエステル化合物が本発明に用いられる。主としてモンタン酸からなる脂肪酸と主としてエチレングリコールおよび／または１，３−ブタンジオールからなるジオールから得られるジエステル化合物が特に好ましい。
【００４８】
ジアミド化合物および／またはジエステル化合物の添加量は、バリア層の合計量１００重量部に対して好ましくは０．００５〜１．０重量部、より好ましくは０．０５〜０．５重量部、特に好ましくは０．１２〜０．５重量部である。合計量１００重量部に対して０．００５重量部以上添加することにより白化防止効果が期待できる。また、添加量が合計量１００重量部に対して１．０重量部以下であると、得られる多層ボトルの曇価を低く保つことが可能となる。
【００４９】
バリア層への白化防止剤の添加は従来から公知の混合法を適用できる。たとえば、回転中空容器内にポリアミド樹脂のペレット、金属触媒化合物、白化防止剤を投入し混合して使用してもよい。また、高濃度の白化防止剤を含有するポリアミド樹脂組成物を製造した後、白化防止剤を含有しないポリアミド樹脂ペレットで所定の濃度で希釈し、これを溶融混練する方法、溶融混連後、引き続き、射出成形などにより成形する方法などが採用される。
【００５０】
白化防止剤を使用した場合、多層ボトルを製造した直後にバリア層が白化するのを防止することができる。また、白化しない、あるいは白化が増大しない条件で多層ボトルを長期保存した後に、バリア層が白化するのを防止することができる。すなわち、白化防止剤を添加しなくとも白化しない、あるいは白化が増大しない条件、たとえば温度２３℃、湿度５０％ＲＨ雰囲気下に長期保存した後に、多層ボトルを高湿度にさらしたり、水や沸騰水と接触させたり、あるいはガラス転移温度以上に加熱しても成形直後と同様に白化が抑制される。
【００５１】
本発明の多層ボトルは、例えば、２つの射出シリンダーを有する射出成形機を使用して、ポリエステル（Ａ）をスキン側の射出シリンダーから、ポリアミド（Ｂ）とポリエステル（Ｃ）のブレンド物をコア側の射出シリンダーから金型ホットランナーを通して金型キャビティー内に射出して得られた多層プリフォームを、公知の方法によって更に２軸延伸ブロー成形することにより得られる。
【００５２】
一般に、多層プリフォームのブロー成形は所謂コールドパリソン法やホットパリソン法などの従来公知の方法がある。例えば、多層プリフォームの表面を８０〜１２０℃に加熱した後にコアロッドインサートで押すといった機械的手段により軸方向に延伸し、次いで、通常２〜４ＭＰａの高圧空気をブローして横方向に延伸させブロー成形する方法、多層プリフォームの口部を結晶化させ、表面を８０〜１２０℃に加熱した後に９０〜１５０℃の金型内でブロー成形する方法などである。
【００５３】
本発明において、プリフォーム加熱温度は９０〜１１０℃が好ましく、９５℃〜１０８℃がさらに好ましい。プリフォーム加熱温度が９０℃より低いと、加熱が不十分となり、バリア層またはＰＥＴ層が冷延伸され、白化することがある。１１０℃より高温であるとバリア層が結晶化し、白化するため好ましくない。さらに、耐層間剥離性能も低下することがある。
【００５４】
本発明では、バリア性、成形性などが優れることから、多層ボトルはポリエステル（Ａ）層／バリア層／ポリエステル（Ａ）層の３層構造、または、ポリエステル（Ａ）層／バリア層／ポリエステル（Ａ）層／バリア層／ポリエステル（Ａ）層の５層構造を有することが好ましい。
【００５５】
３層構造あるいは５層構造の多層ボトルは、３層構造あるいは５層構造の多層プリフォームを、公知の方法によって更に２軸延伸ブロー成形することにより得られる。３層構造あるいは５層構造の多層プリフォーム製造方法に特に制限は無く、公知の方法を利用できる。たとえば、スキン側射出シリンダーから最内層および最外層を構成するポリエステル（Ａ）を射出し、コア側射出シリンダーからバリア層を構成する樹脂を射出する工程で、先ず、ポリエステル（Ａ）射出し、次いでバリア層を構成する樹脂とポリエステル（Ａ）を同時に射出し、次にポリエステル（Ａ）を必要量射出して金型キャビティーを満たすことにより３層構造（ポリエステル（Ａ）層／バリア層／ポリエステル（Ａ）層）の多層プリフォームが製造できる。
【００５６】
また、スキン側射出シリンダーから最内層および最外層を構成するポリエステル（Ａ）を射出し、コア側射出シリンダーからバリア層を構成する樹脂を射出する工程で、先ずポリエステル（Ａ）を射出し、次いでバリア層を構成する樹脂を単独で射出し、最後にポリエステル（Ａ）を射出して金型キャビティーを満たすことにより、５層構造（ポリエステル（Ａ）層／バリア層／ポリエステル（Ａ）層／バリア層／ポリエステル（Ａ）層）の多層プリフォームが製造できる。なお、多層プリフォームを製造する方法は、上記方法だけに限定されるものではない。
【００５７】
多層ボトル中の、ポリエステル（Ａ）層の厚さは０．０１〜１．０ｍｍであるのが好ましく、バリア層の厚さは０．００５〜０．２ｍｍ（５〜２００μｍ）であるのが好ましい。また、多層ボトルの厚さはボトル全体で一定である必要はなく、通常、０．２〜１．０ｍｍの範囲である。
【００５８】
多層プリフォームを２軸延伸ブロー成形して得られる多層ボトルにおいて、少なくとも多層ボトルの胴部にバリア層が存在していればガスバリア性能は発揮できるが、多層ボトルの口栓部先端付近までバリア層が延びている方がガスバリア性能は更に良好である。また、口栓部先端付近までバリア層が延びている場合は、バリア層がジアミド化合物および／またはジエステル化合物を含有することが好ましい。これにより、ボトルを保管した際にポリアミド（B）の結晶化が進行し、ボトル口栓部から肩部までの、延伸倍率が少ない部分の白化の増加すなわちHazeの上昇を抑えることができる。
【００５９】
本発明の多層ボトルにおいてバリア層の重量は、多層ボトル総重量に対して１〜２０重量％とすることが好ましく、より好ましくは２〜１５重量％、特に好ましくは３〜１０重量％である。バリア層の重量を上記範囲とすることにより、ガスバリア性が良好な多層ボトルが得られるとともに、前駆体である多層プリフォームから多層ボトルへの成形も容易となる。また、ボトルのHazeが低下し、パール状の色調を低減することができる。
【００６０】
多層ボトルとすることによって、ポリアミド（Ｂ）、ポリエステル（Ｃ）からなる単層ブレンドボトルと比較して、ボトルの座屈強度やバースト強度といったボトルの強度を向上することができる。また、Hazeを低下させパール状の色調を低減することができ、好ましい。
【００６１】
本発明の多層ボトルは、落下や衝撃による層間剥離が起こりにくく、透明性、バリア性に優れる。また、凹凸部、屈曲部を含む形状であっても層間剥離が起こりにくいので、多層ボトルの形状は凹凸部、屈曲部の少ない形状に限定されず、デザイン自由度が大きくなる。本発明の多層ボトルは、例えば、炭酸飲料、ジュース、水、牛乳、日本酒、ウイスキー、焼酎、コーヒー、茶、ゼリー飲料、健康飲料等の液体飲料、調味液、ソース、醤油、ドレッシング、液体だし等の調味料、液体スープ等の液体系食品、液状の医薬品、化粧水、化粧乳液、整髪料、染毛剤、シャンプー等、種々の物品の収納、保存に好適である。
【実施例】
【００６２】
以下、実施例及び比較例により本発明を更に詳細に説明するが、本発明はこれら実施例に限定されるものではない。なお、多層ボトルの評価は以下の方法で行った。
【００６３】
（１）層間剥離高さ
ＡＳＴＭ  Ｄ２４６３−９５  ＰｒｏｃｅｄｕｒｅＢに基づき、容器の落下試験により層間剥離高さを求めて評価した。層間剥離高さが高いほど、耐層間剥離性が良好であることを示す。まず、多層ボトルに水を満たしキャップをした後、多層ボトルを落下させ層間剥離の有無を目視で判定した。多層ボトルは底部が床に接触するように垂直落下させた。落下高さ間隔は１５ｃｍ。テストボトル数は３０本。結果が３００ｃｍ以上となる場合は、剥離は「なし」と判断した。
【００６４】
（２）ポリアミドの末端基濃度
（ａ）末端アミノ基濃度（［ＮＨ２］μｅｑ／ｇ）
ポリアミド０．２〜０．５ｇを精秤し、フェノール／エタノール＝４／１容量溶液３０ｍｌにポリアミドを撹拌下に溶解した。ポリアミドが完全に溶解した後、Ｎ／１００塩酸で中和滴定して求めた。
（ｂ）末端カルボキシル基濃度（［ＣＯＯＨ］μｅｑ／ｇ）
ポリアミド０．２〜０．５ｇを精秤し、ベンジルアルコール３０ｍｌに窒素気流下１６０〜１８０℃でポリアミドを撹拌下に溶解した。ポリアミドが完全に溶解した後、窒素気流下８０℃まで冷却し、撹拌しながらメタノール１０ｍｌを加え、Ｎ／１００水酸化ナトリウム水溶液で中和滴定して求めた。
【００６５】
（３）ポリアミドの数平均分子量
ポリアミドのアミノ基濃度（［ＮＨ２］μｅｑ／ｇ）とカルボキシル基濃度（［ＣＯＯＨ］μｅｑ／ｇ）から、次式（イ）により数平均分子量（Ｍｎ）を算出した。
Ｍｎ＝２×１０６／（［ＮＨ２］＋［ＣＯＯＨ］）  （イ）
【００６６】
（４）Haze
JISK-7105に準じて、ボトル胴部を5cm×５cmに切出し、日本電色工業製の測定装置（COH-300）を利用して測定した。
【００６７】
（５）パール状外観
目視にてボトルのギラつき具合を評価し、パール状が激しい場合を×、若干パール状である場合を○、パール状がほぼ認められない場合を◎とした。
【００６８】
１．材料
実施例及び比較例では以下の材料を使用した。
（１）ポリエステル１（ＰＥＴ１）
共重合ＰＥＴ樹脂（固有粘度＝０．８ｄｌ／ｇ、イソフタル酸３．３モル％共重合、ジカルボン酸成分における５−スルホン酸ナトリウム量＝０．１モル％）を使用した。使用に際しては除湿乾燥機にて１５０℃６時間乾燥したものを用いた。
（２）ポリエステル２（ＰＥＴ２）
共重合ＰＥＴ樹脂（固有粘度＝０．８ｄｌ／ｇ、イソフタル酸２．０モル％共重合、ジカルボン酸成分における５−スルホン酸ナトリウム量＝０．４５モル％）を使用した。使用に際しては除湿乾燥機にて１５０℃６時間乾燥したものを用いた。
（３）ポリエステル３（ＰＥＴ３）
共重合ＰＥＴ樹脂（商品名：ユニペットBK-2180、固有粘度＝0.83ｄｌ／ｇ、スルホン酸金属塩基を有さない）を使用した。使用に際しては除湿乾燥機にて１５０℃６時間乾燥したものを用いた。
（４）ポリアミド１（ＰＡ１）
攪拌機、分縮器、冷却器、温度計、滴下槽および窒素ガス導入管を備えたジャケット付きの５０Ｌ反応缶に、アジピン酸１５ｋｇ、次亜リン酸ナトリウム一水和物１３ｇを仕込み、十分窒素置換し、さらに少量の窒素気流下にて１８０℃に昇温し、アジピン酸を均一に溶融させた後、系内を撹拌しつつ、これにメタキシリレンジアミン１３．６ｋｇを、１７０分を要して滴下した。この間、内温は連続的に２４５℃まで上昇させた。なお重縮合により生成する水は、分縮器および冷却器を通して系外に除いた。メタキシリレンジアミンの滴下終了後、内温をさらに２６０℃まで昇温し、１時間反応を継続した後、ポリマーを反応缶下部のノズルからストランドとして取り出し、水冷後ペレット化してポリマーを得た。次に、上記操作にて得たポリマーを１００℃で４８時間真空乾燥することにより乾燥及び結晶化したペレットを得た。得られたポリアミドの評価結果を表１に示す。
（５）ポリアミド２（ＰＡ２）
メタキシリレンジアミンを１３．７kgとした以外はポリアミド１と同様に合成した。
（６）ポリアミド３（ＰＡ３）
メタキシリレンジアミンを１３．７５kgとした以外はポリアミド１と同様に合成した。
（７）ポリアミド４（ＰＡ４）
メタキシリレンジアミンを１３．９kgとした以外はポリアミド１と同様に合成した。
（８）ポリアミド５（ＰＡ５）
メタキシリレンジアミンを１３．９５kgとした以外はポリアミド１と同様に合成した
【００６９】
＜実施例１＞
下記の条件により、ポリエステル（Ａ）層／バリア層／ポリエステル（Ａ）層からなる３層プリフォーム（２７ｇ）を射出成形し、冷却後、プリフォームを加熱し２軸延伸ブロー成形を行い、多層ボトルを得た。尚、ポリエステル（Ａ）層を構成する樹脂としては、固有粘度（フェノール／テトラクロロエタン＝６／４（重量比）の混合溶媒を使用。測定温度３０℃。）が０．７５のポリエチレンテレフタレート（日本ユニペット製  ＲＴ５４３Ｃ）を使用し、バリア層を構成する樹脂（バリア樹脂）としては、表２記載の混合樹脂を使用した。得られた多層ボトルの総重量に対するバリア層の重量は５重量％であった。多層ボトルの評価結果を表１に示す。
【００７０】
（３層プリフォーム形状）
全長９５ｍｍ、外径２２ｍｍ、肉厚４．２ｍｍ。なお、３層プリフォームの製造には、名機製作所（株）製の射出成形機（型式：Ｍ２００、４個取り）を使用した。
（３層プリフォーム成形条件）
スキン側射出シリンダー温度：２７５℃
コア側射出シリンダー温度  ：２６０℃
金型内樹脂流路温度        ：２７０℃
金型冷却水温度            ：１５℃
プリフォーム中のバリア樹脂の割合：５重量％
（多層ボトル形状）
全長２２３ｍｍ、外径６５ｍｍ、内容積５００ｍｌ、底部形状はペタロイドタイプ、胴部にディンプルは無し。なお、２軸延伸ブロー成形はフロンティア社製ブロー成形機（型式：ＥＦＢ１０００ＥＴ）を使用した。
（２軸延伸ブロー成形条件）
プリフォーム加熱温度：１０８℃
延伸ロッド用圧力：０．５ＭＰａ
一次ブロー圧力：０．７ＭＰａ
二次ブロー圧力：２．５ＭＰａ
一次ブロー遅延時間：０．３４ｓｅｃ
一次ブロー時間：０．３０ｓｅｃ
二次ブロー時間：２．０ｓｅｃ
ブロー排気時間：０．６ｓｅｃ
金型温度：３０℃
【００７１】
＜実施例２〜８、比較例１〜２＞
バリア層組成を表２に記載のものに変更した以外は実施例１と同様にして多層ボトルを得た。多層ボトルの評価結果を表２に示す。
【００７２】
なお、表記載の樹脂名略号は以下の通りである。
Ｓ６００７：ポリメタキシリレンアジパミド（三菱ガス化学株式会社製  ＭＸナイロンＳ６００７）
【００７３】
【表１】
0005673010.tif 000002
【００７４】
【表２】
0005673010.tif 000003
【００７５】
以上の実施例で示したように、本発明の多層ボトルは、非常に優れた耐層間剥離性、透明性を示したのに対し、本発明の構成要件を満たさないボトルは耐層間剥離性または透明性に劣っていた。